Способ осветления и удаления шлама с поверхности самарий-кобальтовых магнитных сплавов
METHOD OF SLUDGE CLARIFICATION AND REMOVAL FROM THE SURFACE OF SAMARIUM-COBALT MAGNETIC ALLOY

Изобретение относится к химическим способам осветления и удаления шлама с поверхности самарий-кобальтовых магнитных сплавов после электроискровой вырезки.
2
4
2
3
Известны способы очистки различных металлических поверхностей методом погружения в водные растворы моющих сред, в состав которых могут входить NaPO, NaCO и поверхностно-активные вещества (Ультразвуковая технология / Под ред. Б.А. Аграната. - М.: Металлургия, 1974. С. 242-254). Однако в указанном источнике нет сведений об очистке магнитов и магнитных сплавов.
Известен способ травления магнитов, в частности самарий-кобальтовых магнитных сплавов, который заключается в предварительной очистке в щелочном растворе, промывке в воде, травлении в течение 30 сек в растворе, состоящем из 0,5 л соляной кислоты, и дальнейшей промывке и просушке (Патент DE 19511921, МПК C23F 1/28; C23F 1/30; C23G 1/02; G01N 27/72; H01F 1/055; H01F 7/02. Treatment for magnets for optically detecting the easy direction of magnetisation / ZAPF LOTHAR DR. - №1995111921; заявл. 31.03.1995. Опубл. 02.10.1996). Данный способ позволяет выявить структуру магнитов из редкоземельных сплавов путем травления поверхности.
Задачей заявляемого изобретения является разработка способа удаления шлама и осветление поверхности самарий-кобальтовых магнитных сплавов с сохранением геометрических размеров и при этом исключение растравливания поверхности магнитов.
Поставленная задача решается следующим образом. Самарий-кобальтовые магнитные сплавы последовательно обрабатывают с наложением ультразвука в водных растворах в течение 3-5 мин при температуре 18-25°C с межоперационной промывкой.
Раствор для окисления имеет следующий состав, мл:
Вода дистиллированная
600-700
Аммиак водный с массовой долей аммиака 25%
300-350
Водорода перекись с массовой долей Н<sub>2</sub>О<sub>2</sub> 30%
10-15
Раствор для осветления имеет следующий состав, мл:
Кислота соляная с массовой долей HCl 30-35%
200-250
Вода дистиллированная
750-800
Пример. Способ осуществляется следующим образом.
Детали после электроискровой вырезки помещают в раствор окисления шлама, содержащий в мл:
Вода дистиллированная
670
Аммиак водный с массовой долей аммиака 25%
320
Водорода перекись с массовой долей H<sub>2</sub>O<sub>2</sub> 30%
12
Обработку производят с наложением ультразвука в течение 3-5 минут при температуре 18-25°C. После этого детали промывают в воде также с наложением ультразвука.
Для осветления и удаления шлама с поверхностей деталей их обрабатывают в растворе, содержащем в мл:
Кислота соляная с массовой долей HCl 30-35%
250
Вода дистиллированная
750
Обработку производят с наложением ультразвука в течение 3-5 минут при температуре 18-25°C.
Заявляемым способом обрабатывали детали из самарий-кобальтовых магнитных сплавов, в том числе с линейными размерами менее 1 мм, что позволило исключить процесс механического удаления шлама с их поверхности.